(57)【要約】【課題】生産性に優れ、透過率及びスクリーンゲインが高い半透過半反射拡散シートを提供する。【解決手段】本発明の活性エネルギー線硬化性樹脂組成物は、分子中に２個以上のエポキシ基を有する脂環式エポキシ化合物と、ポリオール化合物と、カチオン性光重合開始剤と、前記脂環式エポキシ化合物と前記ポリオール化合物との合計１００質量部に対して５〜５０質量部のパール顔料とを含有したことを特徴とする。【選択図】なし【特許請求の範囲】
【請求項１】
分子中に２個以上のエポキシ基を有する脂環式エポキシ化合物と、
ポリオール化合物と、
カチオン性光重合開始剤と、
前記脂環式エポキシ化合物と前記ポリオール化合物との合計１００質量部に対して５〜５０質量部のパール顔料と
を含有したことを特徴とする活性エネルギー線硬化性樹脂組成物。
【請求項２】
前記脂環式エポキシ化合物と前記ポリオール化合物との合計１００質量部に対して、前記脂環式エポキシ化合物の量は５０〜８０質量部の範囲内にあり、前記カチオン性光重合開始剤の量は０．０５〜１質量部の範囲内にあることを特徴とする請求項１に記載の活性エネルギー線硬化性樹脂組成物。
【請求項３】
請求項１又は２に記載の活性エネルギー線硬化性樹脂組成物からなることを特徴とする半透過半反射拡散シート。
【請求項４】
１以上の第１層と１以上の第２層との積層構造を有し、前記１以上の第１層の各々は、請求項１又は２に記載の活性エネルギー線硬化性樹脂組成物からなり、前記１以上の第２層の各々は、前記パール顔料を含有していないこと以外は請求項１又は２に記載の活性エネルギー線硬化性樹脂組成物と同様の樹脂組成物からなることを特徴とする半透過半反射拡散シート。
【発明の詳細な説明】
【技術分野】
【０００１】
本発明は、半透過半反射拡散シートに関する。
【背景技術】
【０００２】
近来、プロジェクタが普及し、学校や企業などで幅広く使用されている。プロジェクタから半透過半反射拡散フィルムへ画像を投射すると、このフィルム上に画像が映し出されるのに加え、その画像の暗部では、フィルムの裏面側に位置した物品が透けて見える。その結果、映像は空間に浮遊しているように見える。
【０００３】
このように、半透過半反射拡散フィルムは、透明スクリーンにおいて利用されている。また、半透過半反射拡散フィルムは、半透過半反射型液晶ディスプレイなどにおいても使用されている。
【０００４】
特許文献１では、プラスチックフィルム基材の上に、パール顔料を分散した半透過半反射拡散樹脂層を形成したことを特徴とする半透過半反射拡散フィルムが提案されている。ここで、パール顔料は、雲母を二酸化チタンでコーティングしてなる。
【先行技術文献】
【特許文献】
【０００５】
【特許文献１】特開平９−７６３９３号公報
【発明の概要】
【発明が解決しようとする課題】
【０００６】
上記の半透過半反射フィルムは、プラスチックフィルム基材と半透過半反射拡散樹脂層との積層構造を有していることや、樹脂自体の透明性が低いことに起因して、透過率に関して改善の余地がある。
【０００７】
本発明の目的は、生産性に優れ、透過率及びスクリーンゲインが高い半透過半反射拡散シートを提供することにある。
【課題を解決するための手段】
【０００８】
本発明の第１側面によると、分子中に２個以上のエポキシ基を有する脂環式エポキシ化合物と、ポリオール化合物と、カチオン性光重合開始剤と、前記脂環式エポキシ化合物と前記ポリオール化合物との合計１００質量部に対して５〜５０質量部のパール顔料を含有したことを特徴とする活性エネルギー線硬化性樹脂組成物が提供される。
【０００９】
本発明の第２側面によると、第１側面に係る活性エネルギー線硬化性樹脂組成物からなることを特徴とする半透過半反射拡散シートが提供される。
【００１０】
本発明の第３側面によると、１以上の第１層と、１以上の第２層との積層構造を有し、前記１以上の第１層の各々は、第１側面に係る活性エネルギー線硬化性樹脂組成物からなり、前記１以上の第２層の各々は、前記パール顔料を含有していないこと以外は第１側面に係る活性エネルギー線硬化性樹脂組成物と同様の樹脂組成物からなることを特徴とする半透過半反射拡散シートが提供される。
【発明の効果】
【００１１】
本発明によると、生産性に優れ、透過率及びスクリーンゲインが高い半透過半反射拡散シートが提供される。
【図面の簡単な説明】
【００１２】
【図１】本発明の一実施形態に係る半透過半反射拡散シートを概略的に示す断面図。
【図２】本発明の他の実施形態に係る半透過半反射拡散シートを概略的に示す断面図。
【発明を実施するための形態】
【００１３】
以下、本発明の実施形態について説明する。 
（１）活性エネルギー線硬化性樹脂組成物の組成
本発明の実施形態に係る樹脂組成物は、シート状光学物品、特には半透過半反射拡散シートの製造に用いるのに適した、活性エネルギー線硬化性の組成物である。具体的には、下記（Ａ）〜（Ｄ）成分を含有した光カチオン重合型組成物である。以下、各成分について説明する。
【００１４】
（Ａ）分子中に２個以上のエポキシ基を有する脂環式エポキシ化合物
本発明の実施形態で用いる（Ａ）成分は、分子中に２個以上のエポキシ基を有する脂環式エポキシ化合物であり、カチオン重合性光重合開始剤の存在下で活性エネルギー線照射することにより重合反応や架橋反応を起こす成分である。
【００１５】
（Ａ）成分は、分子中に２個以上のエポキシ基を有する脂環式エポキシ化合物であればよく、次に挙げる脂環式エポキシ化合物の他、種々の化合物が使用できる。
【００１６】
脂環式エポキシ化合物としては、例えば、シクロへキセン又はシクロペンテン環等のシクロアルカン環を有する化合物を、過酸化水素及び過酸等の適当な酸化剤でエポキシ化することによって得られる、シクロヘキセンオキサイド又はシクロペンテンオキサイド含有化合物等が挙げられる。
【００１７】
具体的には、３，４−エポキシシクロヘキシルメチル−３’，４’−エポキシシクロヘキサンカルボキシレート、２−（３，４−エポキシシクロヘキシル−５，５−スピロ−３，４−エポキシ）シクロヘキサン−メタ−ジオキサン、ビス（３，４−エポキシシクロヘキシルメチル）アジペート、ビニルシクロヘキセンオキサイド、４−ビニルエポキシシクロヘキサン、ビス（３，４−エポキシ−６−メチルシクロヘキシルメチル）アジペート、３，４−エポキシ−６−メチルシクロヘキシル−３’，４’−エポキシ−６’−メチルシクロヘキサンカルボキシレート、メチレンビス（３，４−エポキシシクロヘキサン）、ジシクロペンタジエンジエポキサイド、エチレングリコールのジ（３，４−エポキシシクロヘキシルメチル）エーテル、エチレンビス（３，４−エポキシシクロヘキサンカルボキシレート）、エポキシ化テトラベンジルアルコール、ラクトン変性３，４−エポキシシクロヘキシルメチル−３’，４’−エポキシシクロヘキサンカルボキシレート、ラクトン変性エポキシ化テトラヒドロベンジルアルコール、シクロヘキセンオキサイドなどが挙げられる。
【００１８】
市販品としては、商品名「セロキサイド８０００」、「セロキサイド２０２１Ｐ」、「セロキサイド２０８１」（何れも（株）ダイセル製）などがある。
【００１９】
脂環式エポキシ化合物（Ａ）は、単独で又は２種以上を組み合わせて使用することができる。上記の中でも、脂環式エポキシ化合物（Ａ）としては、商品名「セロキサイド２０２１Ｐ」（（株）ダイセル製）が特に好ましい。
【００２０】
（Ｂ）ポリオール化合物
本発明の実施形態に係る樹脂組成物は、（Ｂ）ポリオール化合物を更に含有している。ポリオール化合物を含めることにより、高い可撓性を有している硬化物を形成でき、また、樹脂組成物の硬化物のみで自立することができるシート状光学物品の製造が可能となる。
【００２１】
（Ｂ）成分としての上記ポリオール化合物とは、分子内（一分子中）に２個以上の水酸基を有し、数平均分子量が例えば２００以上の重合体（オリゴマー又はポリマー）である。このポリオール化合物には、例えば、ポリエーテルポリオール、ポリエステルポリオール、ポリカーボネートポリオール等が含まれる。なお、上記ポリオール化合物は、単独で又は２種以上を組み合わせて使用することができる。
【００２２】
上記ポリオール化合物が有する水酸基（２個以上の水酸基）は、アルコール性水酸基であってもよいし、フェノール性水酸基であってもよい。また、上記ポリオール化合物が有する水酸基の数（一分子中の水酸基の数）は、２個以上であればよく、特に限定されない。
【００２３】
上記ポリオール化合物における水酸基（２個以上の水酸基）の位置は、特に限定されないが、硬化剤との反応性の観点で、ポリオール分子の少なくとも一方の末端（重合体主鎖の末端）に存在することが好ましく、ポリオール分子の少なくとも両末端に存在することが特に好ましい。
【００２４】
上記ポリオール化合物は、その他の成分と配合した後に液状の樹脂組成物を形成できればよく、それ自体は、固体であってもよいし、液体であってもよい。
【００２５】
上記ポリオール化合物の数平均分子量は、２００以上であればよく、特に限定されないが、２００〜１０００００が好ましく、より好ましくは３００〜５００００、さらに好ましくは４００〜４００００である。数平均分子量が２００未満では、基材からの剥離やクラックが発生する場合がある。一方、数平均分子量が１０００００を超えると、液状の樹脂組成物においてポリオール化合物が析出するか、又は、ポリオール化合物を他の成分中に溶解させることができない場合がある。なお、上記ポリオール化合物の数平均分子量は、ゲルパーミエーションクロマトグラフィー（ＧＰＣ）により測定される、標準ポリスチレン換算の数平均分子量を意味する。
【００２６】
上記ポリオール化合物としては、例えば、分子内にエステル骨格（ポリエステル骨格）を有するポリエステルポリオール（ポリエステルポリオールオリゴマーを含む）、分子内にエーテル骨格（ポリエーテル骨格）を有するポリエーテルポリオール（ポリエーテルポリオールオリゴマーを含む）、及び分子内にカーボネート骨格（ポリカーボネート骨格）を有するポリカーボネートポリオール（ポリカーボネートポリオールオリゴマーを含む）などが挙げられる。上記ポリオール化合物には、その他の化合物、例えば、フェノキシ樹脂、エポキシ当量が１０００ｇ／ｅｑ．を超えるビスフェノール型高分子エポキシ樹脂、水酸基を有するポリブタジエン類、アクリルポリオールなども含まれる。
【００２７】
上記ポリエステルポリオールとしては、例えば、ポリオールとポリカルボン酸（多塩基酸）との又はヒドロキシカルボン酸の縮合重合（例えば、エステル交換反応）により得られるポリエステルポリオールや、ラクトン類の開環重合により得られるポリエステルポリオールなどが挙げられる。
【００２８】
上記ポリエステルポリオールを構成するモノマー成分としてのポリオールとしては、例えば、エチレングリコール、ジエチレングリコール、１，２−プロパンジオール、２−メチル−１，３−プロパンジオール、１，３−プロパンジオール、１，４−ブタンジオール、１，３−ブタンジオール、２，３−ブタンジオール、１，５−ペンタンジオール、２−メチル−１，５−ペンタンジオール、３−メチル−１，５−ペンタンジオール、２，３，５−トリメチル−１，５−ペンタンジオール、１，６−ヘキサンジオール、２−エチル−１，６−ヘキサンジオール、２，２，４−トリメチル−１，６−ヘキサンジオール、２，６−ヘキサンジオール、１，８−オクタンジオール、１，４−シクロヘキサンジメタノール、１，２−ジメチロールシクロヘキサン、１，３−ジメチロールシクロヘキサン、１，４−ジメチロールシクロヘキサン、１，１２−ドデカンジオール、ポリブタジエンジオール、ネオペンチルグリコール、テトラメチレングリコール、プロピレングリコール、ジプロピレングリコール、グリセリン、トリメチロールプロパン、１，３−ジヒドロキシアセトン、ヘキシレングリコール、１，２，６−ヘキサントリオール、ジトリメチロールプロパン、マンニトール、ソルビトール、及びペンタエリスリトールなどが挙げられる。
【００２９】
上記ポリエステルポリオールを構成するモノマー成分としてのポリカルボン酸としては、例えば、シュウ酸、アジピン酸、セバシン酸、フマル酸、マロン酸、コハク酸、グルタル酸、アゼライン酸、クエン酸、２，６−ナフタレンジカルボン酸、フタル酸、イソフタル酸、テレフタル酸、シトラコン酸、１，１０−デカンジカルボン酸、メチルヘキサヒドロ無水フタル酸、ヘキサヒドロ無水フタル酸、メチルテトラヒドロフタル酸無水物、テトラヒドロフタル酸無水物、無水ピロメリット酸、及び無水トリメリット酸などが挙げられる。
【００３０】
上記ポリエステルポリオールを構成するモノマー成分としてのヒドロキシカルボン酸としては、例えば、乳酸、りんご酸、グリコール酸、ジメチロールプロピオン酸、及びジメチロールブタン酸などが挙げられる。
【００３１】
上記ポリエステルポリオールを構成するモノマー成分としてのラクトン類としては、例えば、ε−カプロラクトン、δ−バレロラクトン、及びγ−ブチロラクトンなどが挙げられる。
【００３２】
上記ポリエステルポリオールとしては、例えば、商品名「プラクセル２０５」、「プラクセル２０５Ｈ」、「プラクセル２０５Ｕ」、「プラクセル２０５ＢＡ」、「プラクセル２０８」、「プラクセル２１０」、「プラクセル２１０ＣＰ」、「プラクセル２１０ＢＡ」、「プラクセル２１２」、「プラクセル２１２ＣＰ」、「プラクセル２２０」、「プラクセル２２０ＣＰＢ」、「プラクセル２２０ＮＰ１」、「プラクセル２２０ＢＡ」、「プラクセル２２０ＥＤ」、「プラクセル２２０ＥＢ」、「プラクセル２２０ＥＣ」、「プラクセル２３０」、「プラクセル２３０ＣＰ」、「プラクセル２４０」、「プラクセル２４０ＣＰ」、「プラクセル２１０Ｎ」、「プラクセル２２０Ｎ」、「プラクセルＬ２０５ＡＬ」、「プラクセルＬ２０８ＡＬ」、「プラクセルＬ２１２ＡＬ」、「プラクセルＬ２２０ＡＬ」、「プラクセルＬ２３０ＡＬ」、「プラクセル３０５」、「プラクセル３０８」、「プラクセル３１２」、「プラクセルＬ３１２ＡＬ」、「プラクセル３２０」、「プラクセルＬ３２０ＡＬ」、「プラクセルＬ３３０ＡＬ」、「プラクセル４１０」、「プラクセル４１０Ｄ」、「プラクセル６１０」、「プラクセルＰ３４０３」、及び「プラクセルＣＤＥ９Ｐ」（何れも（株）ダイセル製）等の市販品を使用することができる。
【００３３】
上記ポリエーテルポリオールとしては、例えば、ポリオール類への環状エーテル化合物の付加反応により得られるポリエーテルポリオール、及びアルキレンオキシドの開環重合により得られるポリエーテルポリオールなどが挙げられる。
【００３４】
上記ポリエーテルポリオールとしては、より具体的には、例えば、エチレングリコール、ジエチレングリコール、１，２−プロパンジオール（プロピレングリコール）、２−メチル−１，３−プロパンジオール、１，３−プロパンジオール、１，４−ブタンジオール（テトラメチレングリコール）、１，３−ブタンジオール、２，３−ブタンジオール、１，５−ペンタンジオール、２−メチル−１，５−ペンタンジオール、３−メチル−１，５−ペンタンジオール、２，３，５−トリメチル−１，５−ペンタンジオール、１，６−ヘキサンジオール、２−エチル−１，６−ヘキサンジオール、２，２，４−トリメチル−１，６−ヘキサンジオール、２，６−ヘキサンジオール、１，８−オクタンジオール、１，４−シクロヘキサンジメタノール、１，２−ジメチロールシクロヘキサン、１，３−ジメチロールシクロヘキサン、１，４−ジメチロールシクロヘキサン、１，１２−ドデカンジオール、ポリブタジエンジオール、ネオペンチルグリコール、ジプロピレングリコール、グリセリン、トリメチロールプロパン、１，３−ジヒドロキシアセトン、ヘキシレングリコール、１，２，６−ヘキサントリオール、ジトリメチロールプロパン、マンニトール、ソルビトール、及びペンタエリスリトールなどのポリオール類の多量体；上記ポリオール類と、エチレンオキサイド、プロピレンオキサイド、１，２−ブチレンオキサイド、１，３−ブチレンオキサイド、２，３−ブチレンオキサイド、テトラヒドロフラン、及びエピクロロヒドリン等のアルキレンオキサイドとの付加物；並びにテトラヒドロフラン類などの環状エーテルの開環重合体（例えば、ポリテトラメチレングリコール）等が挙げられる。
【００３５】
上記ポリエーテルポリオールとしては、例えば、商品名「ＰＥＰ−１０１」（フロイント産業（株）製）；商品名「アデカプルロニックＬ」、「アデカプルロニックＰ」、「アデカプルロニックＦ」、「アデカプルロニックＲ」、「アデカプルロニックＴＲ」、及び「アデカＰＥＧ」（何れもアデカ（株）製）；商品名「ＰＥＧ＃１０００」、「ＰＥＧ＃１５００」、及び「ＰＥＧ＃１１０００」（何れも日油（株）製）；商品名「ニューポールＰＥ−３４」、「ニューポールＰＥ−６１」、「ニューポールＰＥ−７８」、「ニューポールＰＥ−１０８」、「ＰＥＧ−２００」、「ＰＥＧ−６００」、「ＰＥＧ−２０００」、「ＰＥＧ−６０００」、「ＰＥＧ−１００００」、及び「ＰＥＧ−２００００」（何れも三洋化成工業（株）製）；商品名「ＰＴＭＧ１０００」、「ＰＴＭＧ１８００」、及び「ＰＴＭＧ２０００」（何れも三菱化学（株）製）；並びに「ＰＴＭＧプレポリマー」（三菱樹脂（株）製）等の市販品を使用することができる。
【００３６】
上記ポリカーボネートポリオールとは、分子内に２個以上の水酸基を有するポリカーボネートである。中でも、上記ポリカーボネートポリオールとしては、分子内に２個の末端水酸基を有するポリカーボネートジオールが好ましい。
【００３７】
上記ポリカーボネートポリオールは、通常のポリカーボネートポリオールを製造する方法と同じく、ホスゲン法、又は、ジメチルカーボネート及びジエチルカーボネートのようなジアルキルカーボネート又はジフェニルカーボネートを用いるカーボネート交換反応（特開昭６２−１８７７２５号公報、特開平２−１７５７２１号公報、特開平２−４９０２５号公報、特開平３−２２０２３３号公報、特開平３−２５２４２０号公報等）などにより合成される。上記ポリカーボネートポリオールにおけるカーボネート結合は熱分解を受けにくいため、ポリカーボネートポリオールを含む樹脂硬化物は高温高湿下でも優れた安定性を示す。
【００３８】
上記ジアルキルカーボネート又はジフェニルカーボネートと共にカーボネート交換反応で用いられるポリオールとしては、例えば、１，６−ヘキサンジオール、エチレングリコール、ジエチレングリコール、１，３−プロパンジオール、１，４−ブタンジオール、１，３−ブタンジオール、２，３−ブタンジオール、１，５−ペンタンジオール、３−メチル−１，５−ペンタンジオール、１，４−シクロヘキサンジメタノール、１，８−オクタンジオール、１，９−ノナンジオール、１，１２−ドデカンジオール、ブタジエンジオール、ネオペンチルグリコール、テトラメチレングリコール、プロピレングリコール、及びジプロピレングリコール等が挙げられる。
【００３９】
上記ポリカーボネートポリオールとしては、例えば、商品名「プラクセルＣＤ２０５ＰＬ」、「プラクセルＣＤ２０５ＨＬ」、「プラクセルＣＤ２１０ＰＬ」、「プラクセルＣＤ２１０ＨＬ」、「プラクセルＣＤ２２０ＰＬ」、及び「プラクセルＣＤ２２０ＨＬ」（何れも（株）ダイセル製）；商品名「ＵＨ−ＣＡＲＢ５０」、「ＵＨ−ＣＡＲＢ１００」、「ＵＨ−ＣＡＲＢ３００」、「ＵＨ−ＣＡＲＢ９０（１／３）」、「ＵＨ−ＣＡＲＢ９０（１／１）」、及び「ＵＣ−ＣＡＲＢ１００」（何れも宇部興産（株）製）；並びに、商品名「ＰＣＤＬ  Ｔ４６７１」、「ＰＣＤＬ  Ｔ４６７２」、「ＰＣＤＬ  Ｔ５６５０Ｊ」、「ＰＣＤＬ  Ｔ５６５１」、及び「ＰＣＤＬ  Ｔ５６５２」（何れも旭化成ケミカルズ（株）製）等の市販品を使用することができる。
【００４０】
上記ポリエーテルポリオール、ポリエステルポリオール、及びポリカーボネートポリオール以外のポリオールとしては、例えば、商品名「ＹＰ−５０」、「ＹＰ−５０Ｓ」、「ＹＰ−５５Ｕ」、「ＹＰ−７０」、「ＺＸ−１３５６−２」、「ＹＰＢ−４３Ｃ」、「ＹＰＢ−４３Ｍ」、「ＦＸ−３１６」、「ＦＸ−３１０Ｔ４０」、「ＦＸ−２８０Ｓ」、「ＦＸ−２９３」、「ＹＰＳ−００７Ａ３０」、及び「ＴＸ−１０１６」（何れも新日鐵化学（株）製）や、商品名「ｊＥＲ１２５６」、「ｊＥＲ４２５０」、及び「ｊＥＲ４２７５」（何れも三菱化学（株）製）などのフェノキシ樹脂；商品名「エポトートＹＤ−０１４」、「エポトートＹＤ−０１７」、「エポトートＹＤ−０１９」、「エポトートＹＤ−０２０Ｇ」、「エポトートＹＤ−９０４」、及び「エポトートＹＤ−９０７」、「エポトートＹＤ−６０２０」（何れも新日鐵化学（株）製）や、商品名「ｊＥＲ１００７」、「ｊＥＲ１００９」、「ｊＥＲ１０１０」、「ｊＥＲ１００５Ｆ」、「ｊＥＲ１００９Ｆ」、「ｊＥＲ１００６ＦＳ」、及び「ｊＥＲ１００７ＦＳ」（何れも三菱化学（株）製）などのエポキシ当量が１０００ｇ／ｅｑ．を超えるビスフェノール型高分子エポキシ樹脂；商品名「Ｐｏｌｙ  ｂｄ  Ｒ−４５ＨＴ」、「Ｐｏｌｙ  ｂｄ  Ｒ−１５ＨＴ」、「Ｐｏｌｙ  ｉｐ」、及び「ＫＲＡＳＯＬ」（何れも出光興産（株）製）や、商品名「α−ωポリブタジエングリコール  Ｇ−１０００」、「α−ωポリブタジエングリコール  Ｇ−２０００」、及び「α−ωポリブタジエングリコール  Ｇ−３０００」（何れも日本曹達（株）製）などの水酸基を有するポリブタジエン類；並びに、商品名「ヒタロイド３９０３」、「ヒタロイド３９０４」、「ヒタロイド３９０５」、「ヒタロイド６５００」、「ヒタロイド６５００Ｂ」、及び「ヒタロイド３０１８Ｘ」（何れも日立化成工業（株）製）や、商品名「アクリディックＤＬ−１５３７」、「アクリディックＢＬ−６１６」、「アクリディックＡＬ−１１５７」、「アクリディックＡ−３２２」、「アクリディックＡ−８１７」、「アクリディックＡ−８７０」、「アクリディックＡ−８５９−Ｂ」、「アクリディックＡ−８２９」、及び「アクリディックＡ−４９−３９４−ＩＭ」（何れもＤＩＣ（株）製）や、商品名「ダイヤナールＳＲ−１３４６」、「ダイヤナールＳＲ−１２３７」、及び「ダイヤナールＡＳ−１１３９」（何れも三菱レイヨン（株）製）などのアクリルポリオール等の市販品を使用することができる。
【００４１】
なお、上記ポリオール化合物は、単独で又は２種以上を組み合わせて使用することができる。ポリオール化合物（Ｂ）としては、商品名「プラクセル３０５」及び「プラクセル３０８」（何れも（株）ダイセル製）などのポリエステルポリオールや、商品名「プラクセルＣＤ２０５ＰＬ」（（株）ダイセル製）などのカーボネートジオールが特に好ましい。
【００４２】
（Ｃ）カチオン性光重合開始剤
カチオン性光重合開始剤は、例えば、光酸発生剤である。光酸発生剤とは、活性光線又は放射線の照射により、酸を発生する化合物であり、例えば、スルホン酸誘導体、オニウム塩類、及びカルボン酸エステル類が挙げられる。
【００４３】
スルホン酸誘導体としては、例えば、ジスルホン類、ジスルホニルジアゾメタン類、ジスルホニルメタン類、スルホニルベンゾイルメタン類、トリフルオロメチルスルホネート誘導体などのイミドスルホネート類、ベンゾインスルホネート類、１−オキシ−２−ヒドロキシ−３−プロピルアルコールのスルホネート類、ピロガロールトリスルホネート類、及びベンジルスルホネート類を挙げることができる。具体的には、ジフェニルジスルホン、ジトシルジスルホン、ビス（フェニルスルホニル）ジアゾメタン、ビス（クロルフェニルスルホニル）ジアゾメタン、ビス（キシリルスルホニル）ジアゾメタン、フェニルスルホニルベンゾイルジアゾメタン、ビス（シクロヘキシルスルホニル）メタン、ベンゾイントシラート、１，２−ジフェニル−２−ヒドロキシプロピルトシラート、１，２−ジ（４−メチルメルカプトフェニル）−２−ヒドロキシプロピルトシラート、ピロガロールメチルスルホネート、ピロガロールエチルスルホネート、２，６−ジニトロフェニルメチルトシラート、オルト−ニトロフェニルメチルトシラート、及びパラ−ニトロフェニルトシラートなどを挙げることができる。
【００４４】
カルボン酸エステルとしては、例えば、１，８−ナフタレンジカルボン酸イミドメチルスルホネート、１，８−ナフタレンジカルボン酸イミドトシルスルホネート、１，８−ナフタレンジカルボン酸イミドトリフルオロメチルスルホネート、１，８−ナフタレンジカルボン酸イミドカンファースルホネート、コハク酸イミドフェニルスルホネート、コハク酸イミドトシルスルホネート、コハク酸イミドトリフルオロメチルスルホネート、コハク酸イミドカンファースルホネート、フタル酸イミドトリフルオロスルホネート、及びシス−５−ノルボルネン−エンド−２，３−ジカルボン酸イミドトリフルオロメチルスルホネートなどを挙げることができる。
【００４５】
オニウム塩としては、例えば、テトラフルオロボレート（ＢＦ４−）、ヘキサフルオロホスフェート（ＰＦ６−）、ヘキサフルオロアンチモネート（ＳｂＦ６−）、ヘキサフルオロアルセネート（ＡｓＦ６−）、ヘキサクロルアンチモネート（ＳｂＣｌ６−）、テトラフェニルボレート、テトラキス（トリフルオロメチルフェニル）ボレート、テトラキス（ペンタフルオロメチルフェニル）ボレート、過塩素酸イオン（ＣｌＯ４−）、トリフルオロメタンスルフォン酸イオン（ＣＦ３ＳＯ３−）、フルオロスルフォン酸イオン（ＦＳＯ３−）、トルエンスルフォン酸イオン、トリニトロベンゼンスルフォン酸アニオン、及びトリニトロトルエンスルフォン酸アニオン等のアニオンを有するスルホニウム塩またはヨードニウム塩を使用することができる。
【００４６】
スルホニウム塩として、例えば、トリフェニルスルホニウムヘキサフルオロホスフェート、４，４’−ビス〔ジフェニルスルホニオ〕ジフェニルスルフィドビスヘキサフルオロホスフェート、４，４’−ビス〔ジ（β−ヒドロキシエトキシ）フェニルスルホニオ〕ジフェニルスルフィドビスヘキサフルオロホスフェート、及び４−フェニルカルボニル−４’−ジフェニルスルホニオ−ジフェニルスルフィドヘキサフルオロホスフェートなどのヘキサフルオロホスフェート系スルホニウム塩；トリフェニルスルホニウムヘキサフルオロアンチモネート、４，４’−ビス〔ジ（β−ヒドロキシエトキシ）フェニルスルホニオ〕ジフェニルスルフィドビスヘキサフルオロアンチモネート、７−〔ジ（ｐ−トルイル）スルホニオ〕−２−イソプロピルチオキサントンヘキサフルオロアンチモネート、及び４−（ｐ−ｔｅｒｔ−ブチルフェニルカルボニル）−４’−ジフェニルスルホニオ−ジフェニルスルフィドヘキサフルオロアンチモネートなどのヘキサフルオロアンチモネート系スルホニウム塩；トリフェニルスルホニウムテトラキス（ペンタフルオロフェニル）ボレート、７−〔ジ（ｐ−トルイル）スルホニオ〕−２−イソプロピルチオキサントンテトラキス（ペンタフルオロフェニル）ボレート、及び４−（ｐ−ｔｅｒｔ−ブチルフェニルカルボニル）−４’−ジ（ｐ−トルイル）スルホニオ−ジフェニルスルフィドテトラキス（ペンタフルオロフェニル）ボレートなどのテトラキス（ペンタフルオロフェニル）ボレート系スルホニウム塩が挙げられる。
【００４７】
市販品としては、例えば、商品名「ＵＶＩ−６９７０」及び「ＵＶＩ−６９７４」（何れもユニオンカーバイド製）；商品名「ＳＰ−１７０」、「ＳＰ−１７１」、「ＳＰ−１７２」、「ＳＰ−１５０」、及び「ＳＰ−１５１」（何れも（株）ＡＤＥＫＡ製）；並びに、商品名「ＣＰＩ−１０１Ａ」、「ＣＰＩ−１００Ｐ」、及び「ＣＰＩ−２１０Ｓ」（何れもサンアプロ（株）製）が挙げられる。好ましくは、商品名「ＳＰ−１７０」若しくは「ＳＰ−１７２」（何れも（株）ＡＤＥＫＡ製）、又は、商品名「ＣＰＩ−２１０Ｓ」若しくは「ＣＰＩ−１０１Ａ」（何れもサンアプロ（株）社製）である。
【００４８】
上記のカチオン性光重合開始剤（Ｃ）は、単独で又は２種以上を組み合わせて使用することができる。
【００４９】
（Ｄ）パール顔料
パール顔料とは、薄板状雲母粒子を、二酸化チタン及び酸化鉄などの透明材料からなる単層で、または、二酸化チタンや酸化鉄などの屈折率が異なる透明材料からなる多層で被覆してなる透明な薄板状の粒子である。
【００５０】
上記の樹脂組成物からなるシートにおいて、これら粒子の厚さ方向は、シートの厚さ方向とほぼ一致する。そのため、パール顔料は、シートに入射した光を、過剰な光散乱を生じることなしに多重反射し、真珠などと同様の光沢感及び深澄感をシートへ与える。即ち、パール顔料は、シートの透過率を著しく低下させることなしに、シートの反射率を高め、更に、シートに適度な拡散性を付与する。
【００５１】
パール顔料の平均粒径については、特に制限はないが、通常５μｍから１００μｍ程度の範囲から適宜選択される。平均粒径が小さ過ぎる場合、シートにおいて過剰な光散乱を生じ、十分な透過率を達成できない可能性がある。一方、平均粒径が大き過ぎる場合、シートの反射率や拡散性が不十分になることがある。また、粒径が大きい場合、樹脂組成物を塗工する時においても塗工スジが入りやすく好ましくない。
【００５２】
（Ｅ）その他の成分
本発明の実施形態に係る樹脂組成物は、必要に応じて、他の成分を更に含有することができる。例えば、樹脂組成物は、硬化性調整のためにビニルエーテル化合物のようなカチオン反応性化合物を更に含有していてもよい。また、樹脂組成物は、その低粘度化や反応速度調整のためにオキセタン化合物を更に含有していてもよい。また、樹脂組成物は、基材と樹脂組成物を硬化してなる層との密着性調整のためにラジカル反応性化合物を更に含有していてもよい。樹脂組成物は、その他の成分、例えば、酸化防止剤、紫外線吸収剤、光安定剤（ＨＡＬＳ等）、つや消し剤（シリカ、ガラス粉、金属酸化物等）、着色剤（染料、顔料等）、光拡散剤、低収縮剤、沈降防止剤、消泡剤、帯電防止剤、防曇剤、分散剤、増粘剤、タレ止め剤、乾燥剤、レベリング剤、カップリング剤、付着促進剤、防錆顔料、熱安定剤、皮膜物質改質剤、スリップ剤、スリキズ剤、可塑剤、防菌剤、防カビ剤、防汚剤、難燃剤、重合防止剤、光重合促進剤、増感剤、熱開始剤（熱カチオン重合開始剤、熱ラジカル重合開始剤）、及び離型剤等の添加剤の１以上を更に含有していてもよい。
【００５３】
（２）活性エネルギー線硬化性樹脂組成物の調製
実施形態に係る活性エネルギー線硬化性樹脂組成物は、上記の（Ａ）〜（Ｄ）成分を、任意に（Ｅ）成分とともに、均一に混合することにより得る。この混合には、例えば、電磁攪拌機、はね付き攪拌棒、又は脱泡攪拌機等を使用する。この混合は、光重合が開始しないように、イエローランプ等の照明のもとで行うのが適当である。
【００５４】
ここで、（Ａ）〜（Ｄ）成分の各々は、（Ａ）成分及び（Ｂ）成分の合計量を１００質量部とした場合に、樹脂組成物中において以下の量で存在することが好ましい。
【００５５】
（Ａ）成分の量は、４０〜９０質量部であることが好ましく、５０〜８０質量部であることがより好ましく、６０〜８０質量部であることが更に好ましい。また、（Ｂ）成分の量は、１０〜６０質量部であることが好ましく、２０〜５０質量部であることがより好ましく、２０〜４０質量部であることが更に好ましい。
【００５６】
（Ａ）成分と（Ｂ）成分との合計量に占める（Ａ）成分の量の割合が大きい場合、樹脂組成物の硬化速度が速く、その硬化に長い時間や大きな照射エネルギーが必要となることがない。従って、実用的な生産性が得られる。また、この割合が大きい場合、高耐熱性のシートが得られる。但し、（Ａ）成分と（Ｂ）成分との合計量に占める（Ａ）成分の量の割合が過剰に大きい場合、例えばシートをロールに巻いたときに、シートにクラックや破断を生じる可能性がある。
【００５７】
（Ｃ）成分の量は、０．０５〜１質量部であることが好ましく、０．３〜０．８質量部であることがより好ましい。（Ｃ）成分を十分な量で含有した樹脂組成物は、硬化性に優れ、十分な硬度や耐熱性を有するシートが得られる。なお、（Ｃ）成分の量を多くすると、シートは黄色に着色する可能性がある。
【００５８】
（Ｄ）成分の量は、５〜５０質量部であることが好ましく、１０〜３０質量部であることがより好ましい。（Ｄ）成分の量が少な過ぎると、シートの反射率や拡散性が不十分になる可能性がある。（Ｄ）成分の量が多過ぎると、十分な透過率を達成できない可能性がある。
【００５９】
（３）シート状光学物品の構造及び製造
図１は、本発明の一実施形態に係る半透過半反射拡散シートを概略的に示す断面図である。図１に示す半透過半反射拡散シート１は、単層構造を有しており、その全体が上述した樹脂組成物からなる。この半透過半反射拡散シート１は、生産性に優れ、透過率及びスクリーンゲインが高い。加えて、この半透過半反射拡散シート１は、高い耐熱性を有している。また、この半透過半反射拡散シート１は、他の部材による補強なしに、単独で取り扱うことが可能である。
【００６０】
この半透過半反射拡散シート１は、例えば、以下の方法により製造することができる。
【００６１】
先ず、図示しない基材上に、上述した樹脂組成物を塗布する。塗布方法としては、通常のコーティング方法を用いることができ、特に限定は無い。例えばディッピング法、ワイヤーバー、ロールコート法、グラビアコート法、リバースコート法、エアナイフコート法、コンマコート法、ダイコート法、カーテン法、スクリーン印刷法、スプレーコート法、及びグラビアオフセット法等の周知の方法を用いることができる。
【００６２】
次に、塗布した樹脂組成物に活性エネルギー線を照射して、これを硬化させる。活性エネルギー線発光光源としては、例えば、ケミカルランプ、低圧水銀ランプ、高圧水銀ランプ、メタルハライドランプ、可視光ハロゲンランプ、及び太陽光等が使用できる。活性エネルギー線の照射は、空気中で行ってもよいし、窒素及びアルゴン等の不活性ガス雰囲気中で行ってもよい。活性エネルギー線の照射は、例えば２００〜５００ｎｍ、好ましくは２５０〜４００ｎｍの波長の波長範囲における積算光量が、例えば１０〜３０００ｍＪ／ｃｍ２、好ましくは１００〜２０００ｍＪ／ｃｍ２となるように行う。
【００６３】
活性エネルギー線を照射した後、樹脂組成物の硬化物を、好ましくは５０℃以上、より好ましくは８０℃以上の温度で後加熱処理してもよい。この後加熱処理により、重合度が更に高まる。
【００６４】
その後、樹脂組成物の硬化物と基材とを、例えば剥離ロールによって互いから剥離する。そして、例えば、基材を巻き取りロールに巻き取り、樹脂組成物の硬化物は別の巻取りロールに巻き取る。以上のようにして、図１に示す半透過半反射拡散シート１を得る。
【００６５】
図２は、本発明の他の実施形態に係る半透過半反射拡散シートを概略的に示す断面図である。図２に示す半透過半反射拡散シート１は、第１層１１と第２層１２との二層構造を有している。第１層１１は、上述した樹脂組成物からなる。第２層１２は、（Ｄ）成分を含有していないこと以外は上述した樹脂組成物と同様の樹脂組成物からなる。このように、半透過半反射拡散シートは、一部の層が上述した樹脂組成物からなり、残りの層が、（Ｄ）成分を含有していないこと以外は上述した樹脂組成物と同様の樹脂組成物からなる多層構造を有していてもよい。
【００６６】
この半透過半反射拡散シート１も、図１の半透過半反射拡散シート１と同様に、生産性に優れ、透過率及びスクリーンゲインが高い。加えて、この半透過半反射拡散シート１も、高い耐熱性を有している。また、この半透過半反射拡散シート１も、他の部材による補強なしに、単独で取り扱うことが可能である。
【００６７】
図２に示す半透過半反射拡散シート１は、例えば、以下の方法により製造することができる。
【００６８】
先ず、第１層１１の原料としての樹脂組成物（以下、樹脂組成物Ｒ１という）と、第２層１２の原料としての樹脂組成物（以下、樹脂組成物Ｒ２という）とを準備する。次に、図示しない基材上に、樹脂組成物Ｒ１及びＲ２を順次塗布し、樹脂組成物Ｒ１からなる層と樹脂組成物Ｒ２からなる層との積層構造を形成する。樹脂組成物Ｒ１及びＲ２の塗布順は逆にしてもよい。その後、図１の半透過半反射拡散シート１について説明したのと同様の方法により、樹脂組成物の硬化及び硬化物の基材からの剥離等を行う。以上のようにして、図２に示す半透過半反射拡散シート１を得る。
【００６９】
図１及び図２を参照しながら説明した半透過半反射拡散シート１は、例えば、透明スクリーンにおいて使用することができる。或いは、半透過半反射拡散シート１は、半透過半反射型液晶ディスプレイなどにおいて使用することができる。
【００７０】
なお、図２の構成によると、図１の構成に対し、同時重層という複雑な塗布を行う必要がある反面で、シート全体の厚みを厚くすることができる。したがって、図２の構成を採用すると、高強度の半透過半反射拡散シートを得ることができる。
【００７１】
半透過半反射拡散シート１の透過率は、５０％以上であることが好ましく、６０％以上であることがより好ましい。また、半透過半反射拡散シート１のスクリーンゲイン値は、１．５以上であることが好ましく、２．０以上であることがより好ましい。
【００７２】
パール顔料を含む樹脂組成物層の厚さ（図１の構成では半透過半反射拡散シート１の厚さ、図２の構成では第１層１１の厚さ）は、１０〜１００μｍであることが好ましく、３０〜７０μｍであることがより好ましい。厚さが薄過ぎると、半透過半反射拡散シート１の反射率や拡散性が不十分になる可能性がある。厚さが厚過ぎると、十分な透過率を達成できない可能性がある。
【実施例】
【００７３】
以下、実施例および比較例を掲げ、本発明を更に詳しく説明する。
【００７４】
（実施例１） 
（Ａ）成分としての７０質量部の商品名「セロキサイド２０２１Ｐ」（（株）ダイセル製））と、（Ｂ）成分としての３０質量部の商品名「プラクセルＣＤ２０５ＰＬ」（（株）ダイセル製）と、（Ｃ）成分としての０．５質量部の商品名「ＳＰ−１７０」（（株）ＡＤＥＫＡ製）と、（Ｄ）成分としての２０質量部の商品名「イリオジン１１１」（メルク（株）製）とを混合して、活性エネルギー線硬化性樹脂組成物を調製した。
【００７５】
次に、ライン速度３ｍ／ｍｉｎで基材を搬送し、この基材上に上記樹脂組成物をダイコート法にて乾燥膜厚が５０μｍとなるよう塗工した。続いて、高圧水銀灯を光源とした活性エネルギー線発光光源を用いて、照射強度１００ｍＷ／ｃｍ２、積算光量５００ｍＪ／ｃｍ２の紫外線を塗面に照射し、更に、１００℃の温風を塗面に吹きつけて、樹脂組成物を硬化させた。その後、剥離ロールによって基材から樹脂組成物の硬化物を剥離し、基材は巻き取りロールに、樹脂組成硬化物は巻取りロールに巻き取った。以上のようにして、半透過半反射拡散シートを得た。
【００７６】
（実施例２）
（Ｂ）成分として、３０質量部の商品名「プラクセル３０５」（（株）ダイセル製）を使用したこと以外は、実施例１と同じ条件のもとで半透過半反射拡散シートを製造した。
【００７７】
（比較例１）
１００重量部のエポキシ化ポリブタジエン（エポリードＰＢ３６００、（株）ダイセル製）と、（Ｃ）成分としての３質量部の商品名「ＣＰＩ-２１０Ｓ」（サンアプロ（株）製）とを混合して、活性エネルギー線硬化性樹脂組成物を調製した。この樹脂組成物を用いたこと以外は実施例１と同じ条件のもとで半透過半反射拡散シートを製造した。
【００７８】
（比較例２）
（Ａ）成分としての１００質量部の「セロキサイド２０２１Ｐ」をと、（Ｃ）成分としての０．５質量部の商品名「ＳＰ−１７０」とを混合して、活性エネルギー線硬化性樹脂組成物を調製した。この樹脂組成物を用いたこと以外は実施例１と同じ条件のもとで半透過半反射拡散シートを製造した。
【００７９】
（比較例３）
（Ｄ）成分としての「イリオジン１１１」の量を３質量部とした。これ以外は実施例１と同じ条件のもとで半透過半反射拡散シートを製造した。
【００８０】
（比較例４）
（Ｄ）成分としての「イリオジン１１１」の量を６０質量部とした。これ以外は実施例１と同じ条件のもとで半透過半反射拡散シートを製造した。
【００８１】
＜評価項目及び方法＞
実施例１及び２並びに比較例１乃至４に係る半透過半反射拡散シートを、以下の方法で評価した。
【００８２】
（１）光線透過率
半透過半反射拡散シートの各々の分光透過率を、分光光度計（島津製作所製  ＵＶ−２４５０）により測定した。光線透過率が５０％以上を良好な結果とした。
【００８３】
（２）スクリーンゲイン値
半透過半反射拡散シートの各々について、東京光学（株）製の輝度計及びルックスメータを用い、スクリーンゲイン値を測定した。
【００８４】
上記スクリーンゲイン値は、｛スクリーン反射輝度（ｃｄ／ｃｍ２）÷スクリーン入射照度（ルックス）｝×πの式から与えられる。スクリーンゲイン値が２．０以上を良好な結果とした。
【００８５】
（３）生産性
半透過半反射拡散シートがクラックや破断なくロール状のシートとして巻き取られていれば、生産性は良好（○）とした。そして、剥離不良、クラック、又は破断を起こし、巻き取る事ができなければ、生産性は不十分（×）とした。  
評価結果及び測定結果を、表１にまとめて示す。
【００８６】
【表１】
2017155202.tif 000002
【００８７】
表１に示すように、実施例１及び２に係る半透過半反射拡散シートは、比較例１乃至４に係る半透過半反射拡散シートと比較して、透過率、スクリーンゲイン及び生産性の全てについて、同等以上の性能を示した。
【符号の説明】
【００８８】
１…半透過半反射拡散シート、１１…第１層、１２…第２層。
【図１】
2017155202.tif 000003
【図２】
2017155202.tif 000004